Капсулированный деструктор на основе персульфата аммония для жидкостей разгеливания нефтяных скважин после гидроразрыва пласта и способ его получения

1. Капсулированный деструктор на основе персульфата аммония для жидкостей разгеливания нефтяных скважин после гидроразрыва пласта, представляющий собой гранулы, ядро которых состоит из смеси порошкообразного персульфата аммония с порошкообразным сульфатом кальция при их соотношении от 1,5:1,0 до 0,7:1,0, при этом ядро гранулы имеет защитное покрытие, выполненное из водонерастворимой полимерной пленки сополимеров метакриловой и акриловой кислоты, содержащей 1-2% порошкообразного карбоната кальция и/или натрий-монтморелонита от массы гранул, при этом защитное покрытие составляет 15-25% от массы гранул.
2. Способ получения капсулированного деструктора на основе персульфата аммония для жидкостей разгеливания нефтяных скважин после гидроразрыва пласта по п. 1, включающий смешивание порошкообразного персульфата аммония с порошкообразным сульфатом кальция при их соотношении от 1,5:1,0 до 0,7:1,0, гранулирование полученной смеси для получения защитного покрытия при распылении в качестве связующего воды в количестве от 0,1 до 0,4 по отношению к массе сульфата кальция, высушивание полученных гранул в слое продуваемого потоком теплоносителя при температуре 30-40°С, нанесение распылением на полученные гранулы водного раствора сополимеров метакриловой и акриловой кислот для получения слоя защитного покрытия и его формирование путем последовательного чередования процессов распыления раствора и сушки гранул до получения полимерной пленки, составляющей 15-25% от массы гранул, при этом периодически в слой гранул распыливают тонкодисперсный порошок карбоната кальция и/или натрий-монтморелонита в количестве 1-2% от массы гранул.
3. Способ получения капсулированного деструктора по п. 2, характеризующийся тем, что при высушивании гранул в слое продуваемого потоком теплоносителя дополнительно используют UK-излучение.